Способ приготовления бетонной смеси
METHOD OF PREPARING CONCRETE MIXTURE

Изобретение относится к промышленности строительных материалов, в частности к приготовлению мелкозернистых бетонных смесей.
Известен способ приготовления бетонной смеси, предусматривающий дозирование цемента, кварцевого песка, измельченной пластмассы, воды, смешивание компонентов [1].
Задача изобретения состоит в повышении прочности сцепления пластмассы с цементным камнем.
Технический результат достигается тем, что по способу приготовления бетонной смеси, предусматривающему дозирование цемента, кварцевого песка, измельченной пластмассы, воды, смешивание компонентов, перед смешиванием компонентов измельченную пластмассу совместно с частью кварцевого песка подвергают обработке во вращающемся барабане круглого или многогранного поперечного сечения, причем массовое соотношение пластмассы и кварцевого песка в объеме барабана составляет соответственно 1:1-1:3.
Способ поясняется следующими примерами.
1. Дозируют 25 кг портландцемента, 74,5 кг кварцевого песка, 12,5 кг воды, 0,5 кг измельченной пластмассы (поливинилхлоридная стружка). Измельченную пластмассу (0,5 кг) совместно с кварцевым песком (0,5 кг) подвергают обработке во вращающемся барабане многогранного поперечного сечения (продолжительность обработки и скорость вращения барабана подбираются в зависимости от твердости пластмассы). Затем осуществляют смешивание всех компонентов бетонной смеси. Полученную бетонную смесь используют по назначению.
1. Дозируют 25 кг шлакопортландцемента, 74 кг кварцевого песка, 12,5 кг воды, 1 кг измельченной пластмассы (дробленое оргстекло). Измельченную пластмассу (1 кг) совместно с кварцевым песком (3 кг) подвергают обработке во вращающемся барабане круглого поперечного сечения. Затем осуществляют смешивание всех компонентов бетонной смеси. Полученную бетонную смесь используют по назначению.
В результате обработки во вращающемся барабане измельченной пластмассы совместно с частью кварцевого песка поверхность частиц пластмассы приобретает шероховатую поверхность, что повышает прочность ее сцепления с цементным камнем.
Источники информации
1. Щепочкина Ю.А., Быков И.А. Мелкозернистый бетон с включением отходов производства пластиковых окон // Матер. XXI междунар. научно-техн. конф. «Информационная среда вуза». - Иваново, 2014. - С. 227-229.